Dans le soudage à l'arc électrique sous gaz neutre, on utilise des électrodes en métal réfractaire comme le tungstène additionné ou non de thorium ou zirconium. On constate avec de telles électrodes que l'amorçage devient de plus en plus difficile après un certain temps d'utilisation. En effet, la naissance de l'arc a tendance à remonter le long de l'électrode, ceci étant sans doute da à un dépôt, à l'extrémité de l'électrode, de vapeurs métalliques. De plus, avec de faibles courants, la tension d 'arc croit, l'arc luimeme est moins stable et l'ionisation produit une résistance en parallèle avec l'arc qui peut donner lieu à plusieurs points de fonctionnement. Ces inconvénients causent, d'une part, des pertes de temps dfls aux fréquents réaffutages deltélectrode et, d'autre part, des risques de détérioration par mauvais amorçage de l'arc. L'invention a donc pour objet une électrode réfractaire pour soudage à l'arc sous gaz neutre, caractérisée en ce qu'elle est enrobée d'une gaine isolante infusible. D'autres caractéristiques de l'invention ressortiront de la description faite ci-dessous en référence au dessin annexé. Bien entendu, la description et le dessin ne sont donnés qu'à titre d'exemples indicatifs nullement limitatifs. Sur ce dessin - la figure unique est une vue d'une électrode selon l'invention. Comme représenté au dessin, l'électrode selon l'invention est constituée d'une dme 1, par exemple en tungstène additionné de zirconium qui forme l'électrode proprement dite. Cette ame métallique est enrobée d'une gaine 2 isolante dont l'épais- seur est de l'ordre de quelques dixièmes de millimètres pour une ame dont le diamètre peut varier entre quelques dixièmes de millimètres et quelques millimètres. On laisse évidement subsister une extrémité la dénudée pour fixation de l'électrode à l'amenée de courant. Cette gaine 2 est par exemple constituée d'un mélange de 15% de silic e sous forme de quartz broyé, 20% de carbonate de calcium, 15% de bioxyde de titane, les 50% restants étant constitués d'un mélange alumine, oxyde de zirconium en parties égales par exemple . Cet enrobage est déposé, soit par trempage, soit par extrusion, soit par dépôt au chalumeau à arc plasma. Cet enrobage est ensuite séché par passage au four à 2500 environ. On notera bien que cet enrobage ne fond pas sous l'action de l'arc et qu'il ne joue aucun rôle métallurgique par apport d'éléments utiles au soudage. Lorsqu'une telle électrode est utilisée en soudage à l'arc sous gaz neutre, on meule l'extrémité, de façon classique sur un ou deux millimètres; afin de ne mettre à nu qu'une petite longueur du tungstène. Il en résulte que - l'enrobage isole électriquement l'électrode sur sa plus grande longueur et évite l'ionisation à l'intérieur de la buse de soufflage de gaz neutre - la partie nue extrême favorise l'apparition de la Haute fréquence, ou l'amorçage au toucher. En effet, après plusieurs amorçages répétés, on constate que, même si l'électrode est polluée à son extrémité, usée ou n'affecte plus la forme de pointe, l'arc s'amorce toujours à l'extrémité, sans crachements, avec une bonne stabilité une fois établie. L'oxyde ne fond pas et forme une gaine de protection contre les dépôts métalliques susceptibles de nuire aux amorçages futurs. Un grand nombre d'amorçages sans défaillance est ainsi possible , avant un nouvel affûtage provoqué par la dimi- nution de la partie dépassante. Un progrès notable est ainsi apporté, en soudage manuel et surtout automatique, où la répététivité et la fiabilité sont très importants. L'invention n'est pas limitée au seul mode de réalisation décrit et représenté, mais en couvre au contraire toutes les variantes. REVENDICATIONS 1. Electrode réfractaire pour soudage à l'arc sous gaz neutre, caractérisé en ce qu'elle est enrobée d'une gaine isolante infusible. 2. Electrode selon la revendication I, caractérisée en ce que la gaine est formée d'une matière contenant de 1 'alumine. 3. Electrode selon la revendication 1 ou 2, caractérisée en ce que la matière de la gaine contient un oxyd# d'un corps émissif tel le zirconium. 4. Electrode selon la revendication 3, caractérisée en ce que la matiere de la gaine est formée de 15% de silice, 20% de carbonate de calcium, 15% de bioxyde de titane, 25% d'alumine et 25% d'oxyde de zirconium.